(57)【要約】本発明は、高品質な防黴性および防水性である建築製品を製造するための組成物である。これらの製品が形成される組成物は、エチレンプロピレン−ジエンモノマーおよびスチレン‐ブタジエンゴムのような再生ゴム製品、または無機物充填材を含み得る充填材と併用して、前記製品の完全性を損なうことなく、調合物に様々な触感および質感をもたらす、様々なポリエチレンまたはポリプロピレン材料の混合物である。これは、混合物中の高密度および／または低密度ポリエチレンまたはポリプロピレンの溶解物量および量を変更することにより達成され、結果的に適正な材料の完全性が得られるようになる。最終成形の前に、前記混合物に着色材が付加的に加えられてもよい。この組成物は、製品が、従来の建築製品に類似しているが、より高い性能レベルを有し、また製品全体において再利用可能となるようにする。【特許請求の範囲】
【請求項１】
ａ）約１０〜６０重量％の充填材と、
ｂ）約１０〜４０重量％のバインダーと、
ｃ）約０〜４０重量％の難燃剤と、
ｄ）約５〜８０重量％の高分子樹脂と
の組成物を含む建築製品。
【請求項２】
前記高分子樹脂は、約５〜５０重量％の量の低密度ポリエチレンおよび高密度ポリエチレンを含有する、請求項１に記載の建築製品。
【請求項３】
前記高分子樹脂は、約２０重量％の量の高密度ポリエチレンと、約１０重量％の量の低密度ポリエチレンとを含有する、請求項１に記載の建築部材。
【請求項４】
前記高分子樹脂は約７５重量％までの量で存在するポリプロピレンを含有する、請求項１に記載の建築製品。
【請求項５】
前記充填材は再生加硫ゴムを含む、請求項１に記載の建築製品。
【請求項６】
前記充填材は、約５０重量％までの量のエチレンプロピレン−ジエンモノマーおよびスチレン−ブタジエンゴム製品からの廃品の組み合わせを含有する、請求項５に記載の建築製品。
【請求項７】
前記充填材は鉱物充填材を含む、請求項１に記載の建築製品。
【請求項８】
前記バインダーは、約１０〜４０重量％の量のエチレン酢酸ビニルを含有する、請求項１に記載の建築製品。
【請求項９】
前記バインダーは、約１０〜４０重量％の量の超低密度ポリエチレンを含有する、請求項１に記載の建築製品。
【請求項１０】
約０．１〜８重量％の抗酸化剤をさらに含有する、請求項１に記載の建築製品。
【請求項１１】
約０．１〜８重量％のＵ．Ｖ．阻害剤をさらに含有する、請求項１に記載の建築製品。
【請求項１２】
約０．１〜８重量％のＵ．Ｖ．安定剤をさらに含有する、請求項１に記載の建築製品。
【請求項１３】
前記製品は、屋根瓦、野地板、外壁材料、手摺、床板、パレット、舗装材料および装飾用建築付属物のうちから選択される、請求項１に記載の建築製品。
【請求項１４】
さらに着色材を含有する、請求項１に記載の建築部材。
【請求項１５】
該建築部材全体が再利用可能である、請求項１に記載の建築部材。
【請求項１６】
前記組成物全体が再生成分から形成されている、請求項１に記載の建築部材。
【請求項１７】
ａ）前記組成物の約７５重量％までの量のポリプロピレンと、
ｂ）約１０〜５０重量％の量の炭酸カルシウムと、
ｃ）約２０〜５０重量％の量で存在する難燃剤と、
ｄ）約１〜２０重量％の量で存在するバインダー系と、
ｅ）約０．１〜８重量％の量で存在するＵ．Ｖ．安定剤と、
ｆ）約０．１〜８重量％の量で存在するＵ．Ｖ．阻害剤と
の組成物を含む建築製品。
【請求項１８】
ａ）全体組成の４５重量％の量の難燃剤と、
ｂ）２５重量％の量のバインダーと、
ｃ）約２０重量％の量の高密度ポリエチレンと、
ｄ）約１０重量％の量の低密度ポリエチレンと
の組成物を含む建築部材。
【請求項１９】
前記バインダーは、エチレン酢酸ビニルと超低密度ポリエチレンとの組み合わせを含有する、請求項１８に記載の建築部材。
【請求項２０】
着色材をさらに含有する、請求項１８に記載の建築部材。
【発明の詳細な説明】
【技術分野】
【０００１】
本発明は屋根ふき要素のような建築部材に関し、より詳細には、自然素材から形成された建築部材を模して、建築部材の望ましい特性を高めるように、特定の組み合わせの合成材料から形成された建築部材に関する。
【背景技術】
【０００２】
自然素材から構成された瓦による屋根ふきのような建築部材の技術においては、長年にわたって天然スレートを有する屋根瓦が知られている。採石場から得られたそのようなスレートは、一定寸法に切断され、くぎ穴を空けられるか、または打ち抜かれ、従来の方法で屋根に張られ得る。しかしながら、そのような天然スレートは、一般に、長年にわたって、多くの場合５０〜１００年間にわたって屋根を提供する間、屋根の１０フィート×１０フィートの面積当たり約２，０００ポンドのオーダーのような非常に大きな重量に耐えることができる基礎的な屋根支持構造を必要とする。
【０００３】
床、スレート屋根のような屋根および他の建築構造物に使用するための天然の外観の建築部材を模した合成製品が開発されてきた。しかしながら、これらの合成建築部材は、非常に重いか、または、重量が考慮すべき事項である場合に、必要とされる重量を低減するために天然スレートまたは他の自然の屋根瓦よりも薄く構成されるときには、かなり薄くなるかのいずれかである。
【０００４】
これらの問題に対処するために重量を低減する目的のために、時として部分的な凹部を備えた、適当な軽量充填材を含む成形コンクリートからのもののような他の合成建築部材が開発されてきた。
【０００５】
しかしながら、そのような従来技術の合成製品は、外観か、または望ましい耐衝撃性、耐摩耗性および耐火性特性かのどちらかにおいて天然材料を十分に模していないか、または、この種の材料の継続的な使用によってますます普及するようになる再生材によって建築部材を製造することを可能にする方法で構成されていないかのいずれかである。建築部材を形成するために用いられる合成材料のほとんどは、例えば、材料を形成するため、および建築部材への加工において使用される余分なエネルギーのために、多量の二酸化炭素排出量を有している。さらに、材料の再使用が材料特性の有意な劣化をもたらすために、従来技術の建築部材はもっぱら未使用材料から形成されるので、いかなる形態の再生材も使用することが出来ないことにより、従来技術の合成建築部材の形成は環境に配慮したものにはならない。
【０００６】
さらに、これらの材料を形成するために用いられる特定の材料の特性は、有用な製品を形成するために材料の加工が慎重に制御されることを必要とする。材料がどのように流動して、冷えるかに影響するポリプロピレンの特性のために、成形プロセスは、ポリプロピレンから成形される品が、圧縮成形プロセスなどにおいて、限られた耐衝撃性のような望ましくない特性を有さないようにするために、厳密に制御されなければならない。
【発明の概要】
【発明が解決しようとする課題】
【０００７】
結果として、組成物が、特定のプロセスにおいて該組成物によって形成された建築部材が、様々な建築構造体に、例えば屋根材を形成する際などにおいて、任意で屋根を形成するために用いられる場合に追加部品を必要とすることなく、使用するために十分な耐久性および所望の外観を有することを保証するように所望通りに変更されることを可能にし、
軽量な合成建築部材組成物を開発することが望ましい。加えて、前記建築部材組成物は、建築部材が任意の適当な成形プロセスにおいて所望の外観を有して形成され得るように、製造の容易さを増すことができるはずである。さらに、建築部材が除去され、交換されることになっている場合には、それらの建築部材を単に処分するのとは対照的に、建築部材を再利用して、さらなる建築部材を形成することができることが望ましいであろう。
【課題を解決するための手段】
【０００８】
本発明の一態様によれば、天然の外観の要素を模するように成形合成材料から形成された屋根ふき要素のようなワンピース建築部材が提供され、建築部材組成物は前記建築部材に様々な利点を提供するように選択された様々な材料を含有する。前記建築部材のための組成物は、バインダーと組み合わせられた高分子樹脂から形成されている。バインダーの存在は、特に再利用された高分子樹脂の場合における高分子樹脂、および結果として生じる建築部材の特性の操作を、様々な成形技術を用いて樹脂を加工して建築部材を形成する能力を高めるような方法で可能にする。これらの特性の利点としては、増大した防黴性、難燃性、増大した耐風性、増大した耐衝撃性および外観が挙げられる。
【０００９】
本発明の別の態様によれば、屋根ふき要素の組成物に用いられるバインダーは、建築部材用の組成物が廃品または他の再生材から得ることができる合成成分によって形成されることを可能にする。また、これらの材料およびバインダーの使用は、屋根ふき部材自体を、さらなる建築部材の形成のために完全に再利用可能にする。屋根瓦を形成するのに用いられる主要材料としては、組成物を所望の屋根ふき要素に加工する場合に組成物に大きな可撓性を与えるポリプロピレンのような様々な種類の高分子樹脂または可塑性物質が挙げられる。次いで、この初期の出発材料に組成物の追加成分が加えられ、続いて、所望の形状、色および大きさを有する建築部材に形成される。
【００１０】
本発明の多くの他の態様、特徴および効果は、以下の好ましい実施形態の詳細な説明および添付された特許請求の範囲から容易に明白になるであろう。
【発明を実施するための形態】
【００１１】
本発明によれば、合成屋根ふき要素は、とりわけスレート、セラミック、木材、および石のような天然建築材料の外観に非常に酷似するように成形された材料から構成された本体を備える。さらに、本発明の合成建築部材は、建築構造用途に使用するためや、とりわけ外壁材、基礎、床材、および装飾品の用途を含むが、これらに限定されない、一般に屋根ふき用途に限定されない他の被覆能力において使用するために、複合可塑性物質材料に適した任意の成形、押し出し、または類似したプロセスなどにおいて、他の自然素材に写実的に似ているように製造され得る。ほんの一例として、本発明に従って模倣されるそのような天然材料としては、石、粘土、スギ、並びに石および木材材料の外観および質感を模倣することを意図した他の仕上げが挙げられる。したがって、石またはセラミック仕上げを模倣する場合の本発明の合成建築部材は、粘土、テラコッタ、スペインタイル／ミッション型瓦、筒瓦およびセラミックタイルの形状、大きさ、構造および質感を再現するように形成され得る。木材仕上げを模倣する場合、合成建築部材は、スギ、カシ、マホガニーなどのような、様々な硬材および軟材のうちのいずれかの形状、大きさ、構造、質感および木目を再現するように形成され得る。
【００１２】
本発明の建築部材は、ポリエステル、ポリオレフィン、高密度、中密度および低密度ポリエチレンを含むポリエチレン、ポリスチレン、ポリアミド、ポリプロピレン、およびそれらの均等物および組み合わせから選択される１種以上の可塑性物質を含む可塑性物質材料または高分子樹脂材料を主成分または成分として含有する組成物から形成されている。屋根ふき要素の組成物の可塑性物質または樹脂成分は、屋根ふき要素用組成物の約１０％〜９０重量％の範囲内で存在する。
【００１３】
本発明の建築部材の可塑性物質成分は、前記建築部材に硬度、硬直性(rigidness)、不
融性および不溶性（すなわち防水性）の機械的性質を与え、任意で広範囲な架橋を有する。例として、可塑性物質または高分子樹脂材料は、未使用の熱可塑性ポリマー材料として得られてもよいし、または本質的に上記のポリマーから形成された再生材流から得ることもできる。
【００１４】
建築部材の好ましい実施形態において、可塑性物質成分は、少なくとも部分的にポリプロピレン材料から形成される。ポリプロピレンは、以前から建築部材を構成するために用いられていたが、その使用は未使用ポリプロピレンのみに限られていた。全く未使用ポリプロピレンのみの使用は、射出成形工程における未使用ポリプロピレンの処理の問題により、耐火性および耐衝撃性のような望ましい特性が限られた建築部材を生じた。
【００１５】
建築部材組成物の他の不可欠な構成要素は、好ましくは全体組成の約９０重量％まで、より好ましくは約１％〜約７５重量％の量で存在する１種以上のバインダーである。前記バインダーは、所望の耐火性、耐衝撃性および耐摩耗性を有する建築部材を提供するために、建築部材を形成するのに用いられる高分子樹脂の特性を効果的に変更すると同時に、前記建築部材が複数の成形プロセスを用いて形成されることも可能する。具体的には、バインダーの存在は、高分子樹脂のメルトインデックスを変更することにより、樹脂およびバインダーが、とりわけ射出成形、圧縮成形、および押し出しのような異なる成形プロセスにおいて用いられ、建築部材を形成することを可能にする。加えて、バインダーは、その耐火性のような主成分の生来の特性を低下させることなく、結果として生じる建築部材の、耐衝撃性を含む物理的性質を変更する。
【００１６】
バインダー自体は、建築部材の主成分として用いられるそれとは異なる別の高分子樹脂の形態をとるが、主成分として用いられるそれらの樹脂に類似していてもよい。例えば、先に検討したポリエチレン樹脂もまた、組成物中に存在する他の樹脂に対するバインダーとして、組成物中において用いられるか、または機能することができる。ポリエチレンに加えて、バインダーとして用いることができる他の適当なプラスチックまたは高分子樹脂としては、バインダーを形成するために単独で、または超低密度ポリエチレンと組み合わせて用いることができるエチレン／酢酸ビニルポリマー、例えば、ＥＶＡＣ−エチレン−酢酸ビニル−コポリマー、並びにＬＬＤＰＥ−直鎖低密度ポリエチレン、ＬＤＰＥ−低密度ポリエチレン、メタロシン(M etalocine)、ＥＡＡ−エチレン／アクリル酸コポリマー
、極低密度ポリプロピレン、ＥＥＡ−ポリ（エチレン−エチルアクリレート）、ＥＡＡ−エチレン／アクリル酸コポリマー、ＰＶＢ−ポリ（ビニルブチラール）、ＥＭＡＣ−ポリ（エチレンメチルアクリレート）、ＴＰＯ−熱可塑性ポリオレフィン（多くの場合エラストマーに付着）、ＴＰＵ−熱可塑性ポリウレタン(Thermoplastic Polyurethene)（多くの場合エラストマーに付着）または類似した物性の材料が挙げられる。
【００１７】
建築部材組成物用の主要な高分子樹脂成分またはバインダーのいずれかとして互いに組み合わせて用いることができる広範囲の成分が存在するので、これは再生材からの建築部材の形成を可能にする。ある程度、部材が形成される特定の条件に基づいて未使用材料の使用を必要とする従来技術の合成材料建築部材とは対照的に、主成分として種々の高分子樹脂と組み合わせたバインダーの使用は、用いられるバインダーの種類および量に基づいて、建築部材に所望の特性を提供するために必要に応じて組成物が変更されることを本質的に可能にする。具体的には、選択された主成分の特性が、該成分を所望の建築部材に対して適切に形成させたり、または機能させることができない場合に、バインダーは、その特性に基づいて、特定のプロセスを用いて所望の建築部材に形成することができ、かつ所望の耐衝撃性、耐摩耗性および耐熱性または耐火性の特性を有する組成物を形成するように選択される。従って所望の初期特性を有さないことがある主成分として再生高分子樹脂
材料を使用する場合には、バインダーは、所望特性を有し、かつ建築部材を形成するために効果的に用いることができる組成物を提供するように選択され、再生樹脂に添加され得る。さらに組成物に用いられる樹脂成分の各々は再生材によってもたらされ得るので、その組成物から形成された建築部材全体は、それ自体完全に再利用することができる。
【００１８】
主要樹脂成分およびバインダーに加えて、本発明の建築部材は、好ましくは組成物中に他の成分を含み得る。これらの成分のうちの１つは充填材化合物である。本発明の建築部材組成物用の充填材として用いることができる化合物としては、純粋な熱可塑性物質または高分子樹脂成分のものと比較して相当な堅さおよび剛さ(rigidity)を組成物マトリックスに与える補強材として作用する非活性化合物である化学的成分が挙げられる。本発明の建築部材の組成物用の充填材化合物は、建築部材を形成する組成物の弾性率および強度を増大するために用いられる。加えて、この熱可塑性物質または高分子樹脂成分と充填材化合物との組み合わせは、脆性でなく、より衝撃応力に対して耐性を有する複合建築部材を生成するために用いられ、同時に、形成された建築部材に対して適当な圧縮強度、引張強度、曲げ強度、せん断強度を維持する。屋根ふき要素用の組成物中に用いることができる充填材化合物としては、酸化カルシウム；炭酸カルシウム；セメント；フライアッシュ；グラスファイバー繊維；金属の削リくず；酸化亜鉛のような金属酸化物；ポリエステル繊維；酸化アルミニウム；マイカ；パーライト；ゼオライト；バーミキュライト；シリカ；ケイ酸塩；ケイ砂、＃１２砂；＃３０砂、＃６０砂；石、岩、大理石、砂利、ガラス、粘土およびタルクの骨材粒子／細礫およびそれらの均等物および組み合わせのうちから選択される充填材化合物が挙げられる。
【００１９】
本発明の建築部材用の組成物において最も好ましく用いられる１つの付加的な充填材化合物は、高分子化合物および再生タイヤ片から構成される。エチレンプロピレン−ジアミンモノマーコポリマー、および細断された車両用タイヤから得られるスチレン‐ブタジエンゴムの双方は、本発明の成形物において優れた充填材であり、典型的には、他の場合には既に満杯の埋立て地に行くであろう廃棄物を再利用することにより得られる。そのような充填材は既に「加硫」されているため、それらの充填材は難燃材料でもあり、これは本発明の屋根ふき要素にさらなる利点を提供する。前記充填材は、較的低価格であり、撥水性および高温耐熱性であるため、それらの充填材は、他の品の中でも屋根材（屋根板）、床仕上げ材（タイルおよびシート材料）および他の建設材料のような建築部材に使用するのに特に適している。代替の充填材化合物が建築部材に必要とされる特性、特に耐水性および耐熱性を有するならば、前述したもののような他の充填材化合物を用いて好ましいコポリマーおよびゴム素材のすべてまたは一部と置き換えることもできる。
【００２０】
主要樹脂成分、バインダーおよび充填材化合物に加えて、本発明の建築部材を形成するために用いられる組成物は、好ましくは、様々な付加的な添加物も含有する。前記添加物としては、熱安定剤、紫外線（ＵＶ）光安定剤、顔料または着色材、相溶化剤、加工助剤、難燃添加剤、および材料の加工および組成物から形成される建築部材の性能を改善することができる他の機能性化学品のような化合物を挙げることができる。
【００２１】
着色剤に関して、着色剤は、好ましくは、全体組成の１５重量％まで、より好ましくは約１０重量％までの量で存在し、好ましい着色剤は天然酸化鉄である。しかしながら、他の適当な天然または合成色材を用いて、建築部材に所望の外観を提供してもよい。
【００２２】
建築部材用組成物に用いることができる難燃剤に関して、該成分は、好ましくは、全体組成の６０重量％まで、より好ましくは約１％〜約５０重量％の量で存在し、２、３の好ましい前記成分は、アルミニウム三水和物および水酸化マグネシウムである。アルミニウム三水和物または水酸化マグネシウムのいずれかの代わりに他の難燃剤を用いてもよい。これらは、サウスカロライナ州ジョージタウンの３Ｖ  コーポレイション(3V Corp.)製の
プラスィザンＢ(Plastisan B)、ミズーリ州セントルイスのソルティア  コーポレイショ
ン(Solutia Corp.)から入手可能なホス−チェック(Phos-check)、およびオハイオ州ドー
バーのドーバー  ケミカル(Dover Chemical)製のドーバー−ホス−９２２８(Dover-phos-9228)を含む。さらに、屋根ふき要素用組成物の他の成分は、実際の難燃剤以外に、加硫
されている結果として既にそれに対して難燃剤の性状を有する再生タイヤゴムを含む好ましい充填材のように、建築部材の難燃性に寄与することができる。
【００２３】
ＵＶ成分は、全体組成の約２０重量％まで、より好ましくは約０．１％〜約１６重量％の量で組成物中に存在し得る。ＵＶ成分としてはＵＶ阻害剤およびＵＶ安定剤を挙げることができる。ＵＶ安定剤は、スイス国バーゼルのチバ(Ciba)（登録商標）からのチヌビン(Tinuvin)（登録商標）７８３ＦＤＬまたはユニボル(Univol)５０５０Ｈを挙げることが
できる。前記ＵＶ安定剤の各々は複合材料要素に対して長期にわたる熱安定性に有意な寄与を示し、材料が経時的に表面において白亜化しないようにするのを助ける。ＵＶ阻害剤としては、それぞれ２−ヒドロキシ−ベンゾフェノンのクラスの固体ＵＶ吸収剤である、スイス国バーゼルのチバ（登録商標）からのチマソルブ(Chimassorb)（登録商標）８１またはユニボル(Univol)  ３００８が挙げられ得る。前記阻害剤に対する吸光度スペクトル（ＵＶＢ範囲のみ）および比較的低いフォトパーマネンスは、前記阻害剤が他の場合には建築部材を形成する組成物用の材料の性能の早期の劣化を引き起こし得る紫外線を吸収するのを助けるので、前記阻害剤を本願において有用なものにする。
【００２４】
前記組成物はまた、好ましくは全体組成の１０重量％まで、より好ましくは約１％〜約８重量％の量で存在する成分として、高温用途において熱によって引き起こされるポリマーの酸化を妨げるフェノール系抗酸化剤である、スイス国バーゼルのチバ（登録商標）からのイルガノックス(Irganox)（登録商標）Ｂ２２５またはアンノックス(Annox)  Ｂ８０１１のような、抗酸化剤を含有することができる。抗酸化剤は、建築部材を形成するために用いられる複合材料の表面の色および外観を安定させるように機能する。抗酸化剤の安定化機能は、高い加工温度が建築部材の色および表面の外観に悪影響を与えるのを許容するのではなく、材料の加工の様々な温度の全てにわたって建築部材の外観を効果的に制御する。
【００２５】
下記は、本発明の高分子樹脂およびバインダー組成物を用いて形成された建築部材のいくつかの例である。
（実施例１）
スペイン風模造瓦屋根ふき要素は、本発明の組成物の好ましい実施形態において、下記成分によって形成され得る。
【００２６】
１．充填材として、（全体組成の）約５０重量％までの量のエチレンプロピレン−ジエンモノマーおよびスチレン−ブタジエンゴム製品からの廃品、
２．バインダーとして、約１０〜４０重量％、より好ましくは約１５重量％の量のエチレン酢酸ビニルおよび超低密度ポリエチレン、
３．１０〜３５重量％の量の難燃剤（すなわちアルミニウム三水和物または水酸化マグネシウム）、
４．約１〜１０重量％の量の酸化鉄、
５．主要樹脂成分として、約５〜５０重量％の量の高密度ポリエチレンと、
６．約１〜８重量％の量のＵ．Ｖ．安定剤、
７．約１〜８重量％の量のＵ．Ｖ．阻害剤、
８．約１〜８重量％の量の抗酸化剤。
【００２７】
上記の材料を、乾燥粉末の形態で、適当な混合装置中に一緒に加え、前記混合装置内で十分な時間にわたって攪拌して、均一で均質な建築部材組成物を得る。装置内における組
成物の撹拌の間に、所望の特定の建築部材のための所望の着色剤を前記混合装置中の組成物に加えて、前記組成物の全体にわたる着色剤の均一かつ均質な分散を行う。次に、この均一混合組成物を様々な形態で用いて、該組成物を適切に形成された型に導入し、十分な温度および圧力下で、前記型内において建築部材を形成することによって、所望の屋根ふき要素を形成することができる。ほんの一例として、前記組成物を所望形状を有する建築要素に加工するために用いることができる特定の方法としては、押し出し、圧縮成形、射出成形および熱成形が挙げられる。
【００２８】
加えて、前記均一組成物は、組成物を後の使用のために保管できるようにするため、または、組成物をある形態にするため、例えば、組成物を多数のペレットに形成するため、建築部材を形成する他のプロセスにおける組成物の使用し易さを増すため、組成物および該組成物から形成される屋根ふき要素の品質を最大にするため、および組成物の使用から生じる粉塵を低減することにより、有害性の低い生産環境を形成することを支援するためなどのために、さらに処理され得る。
【００２９】
本発明の建築部材組成物の付加的な１つの利点は、組成物の加工において任意の予熱工程の必要がないことである。類似した材料を用いたいくつかの他の類似したプロセスにおいては、建築部材を形成する前に組成物を処理している間に、未使用のポリマー組成物を予熱するか、または化学的に硬化させることが必要である。残念なことに、この必要な工程は、加工中の未使用材料の特性を低下させるという不都合を有し、これは劣化した特性を有する建築部材を生じる。本発明の組成物の屋根ふき部材を形成するプロセスには、予熱または化学的硬化工程は存在しない。前記組成物の材料または成分は、乾燥粉末の形態で、単に一緒に混合され、次いで建築部材を成形するために直ちに加熱されるか、または、冷却されてペレット化され、それらのペレットは、それらが加熱され最終製品に成形され得る後の使用のために保管または輸送され得るかのいずれかである。これは、熱サイクルの数を減らすことによりエネルギー消費量および材料に対する応力を低減する。さらに、また、組成物にさらなる熱を印加する必要がないので、建築部材の加工において用いられる化石燃料の量を削減することができる。
（実施例２）
屋根板材料は、実施例１において用いられるそれに類似しているが、スチレン−ブタジエンゴムおよび鉱物充填材を含まない調合物によって製造される。
【００３０】
１．バインダーとして（全体組成の）約５０重量％までのＴＰＯ熱可塑性ポリオレフィン、
２．バインダーとして、約１０〜４０重量％、より好ましくは約１５重量％の量のエチレン酢酸ビニルおよび超低密度ポリエチレン、
３．１０〜３５重量％の量の難燃剤（すなわちアルミニウム三水和物または水酸化マグネシウム）、
４．主成分として、約５〜５０重量％の量のポリプロピレン。
【００３１】
ポリプロピレンは、バインダーの存在により、生成物を、わずかに可撓性であるが床材用のような所望の構成部材として用いるのには依然として十分に硬質にするために用いられる。前記バインダーは、ポリプロピレンの生来の特性を変更して、再生された形である場合にさえ、これらの特性を達成する。加えて、この構成部材は他の建築材料の下で使用するために設計されているので、組成物に着色材は加えられない。材料組成物は、留め具を密封し、かつ／または留め具と係合して、水侵入を防止する強く腐食しない材料を提供する。この組成物から形成された製品は、衝撃耐性を有し、該製品が代わりとなる天然物よりはるかに大きな耐用年数を有し、その結果、前記建築部材組成物のこの特定用途は経時的に劣化する下張りの必要性を排除することができる。野地板はまた、製造工程において組成物を損失することなく、標準寸法に製造され得る。また、この材料組成物は完全に
再利用可能である。
（実施例３）
最高の火災等級および耐雹等級hail ratingsを達成するために、以下の調合物を用いて屋根ふき要素を形成する。
【００３２】
１．（全体組成の）４５重量％の量の難燃剤、
２．バインダーとして、２５重量％の量の超低密度ポリエチレンおよび／またはエチレン酢酸ビニル、
３．主成分の一部として、約２０重量％の量の高密度ポリエチレン、
４．主成分の一部として、約１０重量％の量の低密度ポリエチレン、
５．少量の、すなわち１０重量％未満の着色材。
（実施例４）
非常に軽量であり、かつ火災等級クラスＡおよび耐雹等級クラス４に格付けされたスペイン風模造瓦は、実施例１に類似した方法で形成された本発明の以下の組成物から成形することができる。
【００３３】
１．（全体組成の）約７５重量％までの量のポリプロピレン主成分、
２．約１０〜５０重量％、より好ましくは約３５重量％の量の炭酸カルシウム、
３．約２０〜５０重量％の量で存在する難燃剤、
４．バインダー系として約１〜２０重量％の量で存在する直鎖低密度ポリエチレン、
５．約０．１〜８重量％の量で存在するＵ．Ｖ．安定剤、
６．０１〜８重量％の量で存在するＵ．Ｖ．阻害剤。
（実施例５）
こけら、またはスギの模造屋根板は、本発明の組成物の別の好ましい実施形態において、下記成分によって形成され得る。
【００３４】
１．全体組成の約７５重量％までの量のポリプロピレン主成分、
２．約１０〜５０重量％、より好ましくは約３５重量％の量で存在する炭酸カルシウム、
３．約２０〜５０重量％の量で存在する難燃剤、
４．バインダー系として、約１〜２０重量％で存在する極低密度ポリエチレン、
５．約０．１〜８重量％の量で存在するＵ．Ｖ．安定剤、
７．約０．１〜８重量％の量で存在するＵ．Ｖ．阻害剤。
【００３５】
本願において材料の特定のパーセンテージが開示されているが、この明細書においては、本願に開示された化合物およびプロセスによる適当な実験作業を通じて当業者に想起されるであろうすべての均等物を含むことが意図される。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
ａ）約１０〜６０重量％の充填材と、
ｂ）約１０〜４０重量％のバインダーと、
ｃ）約０〜４０重量％の難燃剤と、
ｄ）約５〜８０重量％の高分子樹脂と
の組成物を含み、建築部材全体が再利用可能である、建築製品。
【請求項２】
前記高分子樹脂は、約５〜５０重量％の量の低密度ポリエチレンおよび高密度ポリエチレンを含有する、請求項１に記載の建築製品。
【請求項３】
前記高分子樹脂は、約２０重量％の量の高密度ポリエチレンと、約１０重量％の量の低密度ポリエチレンとを含有する、請求項２に記載の建築部材。
【請求項４】
前記充填材は再生加硫ゴムを含む、請求項２に記載の建築製品。
【請求項５】
前記充填材は、約５０重量％までの量のエチレンプロピレン−ジエンモノマーおよびスチレン−ブタジエンゴム製品からの廃品の組み合わせを含有する、請求項４に記載の建築製品。
【請求項６】
前記充填材は鉱物充填材を含む、請求項２に記載の建築製品。
【請求項７】
前記バインダーは、約１０〜４０重量％の量のエチレン酢酸ビニルを含有する、請求項２に記載の建築製品。
【請求項８】
前記バインダーは、約１０〜４０重量％の量の超低密度ポリエチレンを含有する、請求項２に記載の建築製品。
【請求項９】
約０．１〜８重量％の抗酸化剤をさらに含有する、請求項２に記載の建築製品。
【請求項１０】
約０．１〜８重量％のＵ．Ｖ．阻害剤をさらに含有する、請求項２に記載の建築製品。
【請求項１１】
約０．１〜８重量％のＵ．Ｖ．安定剤をさらに含有する、請求項２に記載の建築製品。
【請求項１２】
前記製品は、屋根瓦、野地板、外壁材料、手摺、床板、パレット、舗装材料および装飾用建築付属物のうちから選択される、請求項２に記載の建築製品。
【請求項１３】
さらに着色材を含有する、請求項２に記載の建築部材。
【請求項１４】
前記組成物全体が再生成分から形成されている、請求項２に記載の建築部材。
【請求項１５】
ａ）前記組成物の約７５重量％までの量のポリプロピレンと、
ｂ）約１０〜５０重量％の量の炭酸カルシウムと、
ｃ）約２０〜５０重量％の量で存在する難燃剤と、
ｄ）約１〜２０重量％の量で存在するバインダー系と、
ｅ）約０．１〜８重量％の量で存在するＵ．Ｖ．安定剤と、
ｆ）約０．１〜８重量％の量で存在するＵ．Ｖ．阻害剤と
の組成物を含む建築製品。
【請求項１６】
ａ）全体組成の４５重量％の量の難燃剤と、
ｂ）２５重量％の量のバインダーと、
ｃ）約２０重量％の量の高密度ポリエチレンと、
ｄ）約１０重量％の量の低密度ポリエチレンと
の組成物を含む建築部材。
【国際調査報告】
2011524441.tif 000002
2011524441.tif 000003
2011524441.tif 000004
2011524441.tif 000005
2011524441.tif 000006
2011524441.tif 000007